(57)【特許請求の範囲】
【請求項１】
一定の大きさのパターンを形成するための所定パターン用の第１開口部と、前記第１開口部を取り囲む縁領域と、第２開口部とを含むレチクルを用いた半導体素子の製造方法において、
ウエハー上にネガティブフォトレジストを塗布する段階と、
前記レチクルの前記第２開口部を用いて前記ウエハーの縁領域でネガティブフォトレジストの露光及び現像工程を行い、ネガティブフォトレジストパターンを形成する段階と、
前記ネガティブフォトレジスタパターンが形成されたウエハーの全体にポジティブフォトレジストを塗布する段階と、
前記レチクルの前記第１開口部を用いて前記ポジティブフォトレジストを露光及び現像してポジティブフォトレジストパターンを形成する段階と、
前記ポジティブフォトレジストパターンをマスクとしてエッチングし、回路パターンを形成する段階と、
を含むことを特徴とする半導体素子の製造方法。
【請求項２】
前記ネガティブフォトレジストの代わりにソルベント成分に溶けない物質を使用することを特徴とする請求項１に記載の半導体素子の製造方法。
【請求項３】
前記ソルベント成分に溶けない物質は、２００〜２５０℃の温度で加熱したポジティブフォトレジストを使用することを特徴とする請求項２に記載の半導体素子の製造方法。
【発明の詳細な説明】
【０００１】
【発明の属する技術分野】
本発明は半導体素子の製造方法に関するもので、より詳細に述べると、ウエハーの縁領域のうち、パターンの変形が生じる部分のみ露光されるようにレチクルを製造した後、そのレチクルを用いてパターンの変形が生じる部分だけ２重露光することによって、回路パターンの変形が生じる部分のフォトレジストを全て除去するレチクル及びそれを用いた半導体素子の製造方法に関するものである。
【０００２】
【従来の技術】
一般的に、半導体素子の製造時、フォトレジストパターンを形成するための写真エッチング工程はシリコンウエハー上にフォトレジスト膜を塗布して形成するコーティング工程と、このフォトレジスト膜が形成されたウエハー上にレチクル(マスク)を用いて選択的に露光させる露光工程と、この露光したフォトレジスト膜を現像して微細パターンを形成する現像工程とからなる。
【０００３】
最近、前述の露光工程では、コーティング工程時のウエハーの縁部に、コーティングされたフォトレジスト膜を除去する縁部露光工程も行われている。それにより、他の工程ではこの縁部のフォトレジスト膜が異物質として作用することが防止できる。
【０００４】
従来、半導体素子の製造方法のうち、レチクルを用いた露光工程では、一つの素子に対応したパターンに基づいて露光することでなく、レチクルの内にできるだけ多くのパターンを配列して、一度に露光して露光処理速度を向上させる。
【０００５】
しかし、前述のような従来の技術を利用すると、図１に示すように、露光の不要なウエハーの縁領域まで露光してしまい、その結果、前記領域のウエハーに意図していない段差が形成される。その段差は後続のフォトリソグラフィーの露光工程において、デフォーカスを引き起こし、回路パターンが変形する問題点があった。
【０００６】
さらに、このように変形したパターンは、後続の工程における不良の原因として作用し、図２に示すように液体により流されるような不良をウエハー全体に誘発して、半導体素子の特性を低下させる問題点があった。
【０００７】
【発明が解決しようとする課題】
このような問題点を解決するために考案された本発明の目的は、特に多層フォトレジスト層が塗布されたウエハーの縁領域のうち、パターンの変形が生じる部分のみ露光するような開口部を有するレチクルを作製し、そのレチクルを用いて２重露光を行い、パターンの変形が生じる部分のみ下のフォトレジスト層を残留させウエハー表面を保護させた後、最終のフォトレジストパターンを形成することによって、後続のエッチング時にパターンの変形が生じる部分にエッチングパターンが形成されることを防止できるようにしたレチクル及びそれを用いた半導体素子の製造方法を提供することにある。
【０００８】
【課題を解決するための手段】
前述の目的を達成するために、本発明は、一定の大きさのパターンを形成するための所定パターン用の第１開口部と、前記第１開口部を取り囲む縁領域と、第２開口部とを含むレチクルを用いた半導体素子の製造方法において、ウエハー上にネガティブフォトレジストを塗布する段階と、前記レチクルの前記第２開口部を用いて前記ウエハーの縁領域でネガティブフォトレジストの露光及び現像工程を行い、ネガティブフォトレジストパターンを形成する段階と、前記ネガティブフォトレジスタパターンが形成されたウエハーの全体にポジティブフォトレジストを塗布する段階と、前記レチクルの前記第１開口部を用いて前記ポジティブフォトレジストを露光及び現像してポジティブフォトレジストパターンを形成する段階と、前記ポジティブフォトレジストパターンをマスクとしてエッチングし、回路パターンを形成する段階とを含むことを特徴とする。
【００１０】
また、前記ネガティブフォトレジストの代わりにソルベント成分に溶けない物質を使用してもよい。
【００１１】
さらに、前記ソルベント成分に溶けない物質は、２００〜２５０℃の温度で加熱したポジティブフォトレジストを使用することが好ましい。
【００１２】
本発明では、ウエハーエッチングのためのフォトレジストパターンの形成時、ウエハーの縁領域にネガティブフォトレジストパターンを残した後、ウエハーの全体にポジティブフォトレジストパターンを形成してエッチングすることによって、ウエハーの縁領域にエッチング工程により不要なパターンが形成されることを防止できる。
【００１３】
【発明の実施の形態】
以下、添付図面を参照にして本発明の好ましい実施の形態について詳細に説明する。
【００１４】
図３と図４は本発明の実施の形態に係るレチクルと、それを用いて露光工程を行ったウエハーの露光パターンを示す図である。
【００１５】
図３に示すように本発明のレチクル１００は、一定の大きさのパターンを形成するための所定の第１開口部１０３と、これを取り囲む縁領域１０５とを含み、さらに第２開口部１０８を含んで形成する。
【００１６】
この時、前記第２開口部１０８はウエハーの縁領域のうち、パターンの変形が生じる部分のみ露光するために形成したものである。即ち、前記第２開口部１０８を用い、パターンの変形が生じる領域を２重露光してフォトレジストを除去するか、または残すことでパターンの変形を防止する。
【００１７】
そして、図４に示すように、前記レチクル１００を用いてウエハー１２０の露光時に、レチクルの第２開口部１０８のみをブレード処理し、ウエハーの縁領域でパターンの変形が生じる領域だけ露光工程を行うと、ウエハー上に露光された領域１２５が形成される。このブレード処理とは露光装置の設備によって、レチクルの第1開口部１０３のみを覆って、第２の開口部１０８のみ光が通過できるようにすることである。
【００１８】
図５〜図１０は、本発明の第１実施の形態に係る半導体素子の製造方法を説明するため順次に示す断面図である。
【００１９】
まず、図５に示すように、ウエハー３００上にネガティブフォトレジスト３１０を塗布した後、前記レチクル１００の第２開口部（不図示）のみをブレード処理し、ウエハーの縁領域３０５にだけ第１露光工程を行う。ここで、ブレード処理とは露光装置の設備によって、レチクルの第1開口部１０３のみを覆って、第２の開口部１０８のみ光が通過できるようにすることである。両端のウエハーの縁領域３０５それぞれにレチクル１００の第２開口部１０８による露光が対応する。
【００２０】
この時、前記ネガティブフォトレジストの代りにソルベント成分に溶けない２００〜２５０℃の温度で加熱したポジティブフォトレジストを使用してもよい。ただし、２３０℃以下であることが好ましい。
【００２１】
そして、図６に示すように、前記第１露光工程を行ったウエハー３００を現像すると、ネガティブフォトレジストの特性上、露光された部分であるウエハーの縁領域３０５のネガティブフォトレジストは、ウエハー３００上に残りネガティブフォトレジストパターン３１０ａを形成し、他の領域のレジストは除去される。
【００２２】
次に、図７に示すように前記結果物の全体にポジティブフォトレジスト３２０を塗布し、前記レチクル１００の第１開口部１０３のみをブレード処理した後、そのレチクル１００を用いて第２露光工程を行う。このブレード処理とは露光装置の設備によって、レチクルの第２開口部１０８のみを覆って、第１の開口部１０３のみ光が通過できるようにすることである。
【００２３】
その後図８に示すように、前記第２露光工程を行ったウエハー３００を現像すれば、ポジティブフォトレジストの特性上、露光された部分は除去され、残りの部分は結果物上に残りポジティブフォトレジストパターン３２０ａを形成する。この時、ウエハー３００の縁領域３０５では予め形成したネガティブフォトレジストパターン３１０ａの上部にポジティブフォトレジストパターン３２０ａが形成される。
【００２４】
次に図９に示すように、前記ポジティブフォトレジストパターン３２０をマスクとしてウエハーエッチング工程を行うと、ウエハーの中央領域Ａにはパターンが形成されるが、ウエハーの縁領域３０５ではウエハー３００の上部に形成されたネガティブフォトレジストパターン３１０ａによりエッチングが防止されて、ウエハー縁領域３０５にはパターンが形成されない。
【００２５】
続いて図１０に示すように、前記ウエハー上の残留するフォトレジストを除去してウエハー３００内に回路パターンを形成する。
【００２６】
【発明の効果】
以上のように、本発明に係る半導体素子の製造方法では、ウエハー上のパターンの変形が生じる部分を保護するフォトレジスト膜を形成した後、それに引き続く回路パターンのフォトリソグラフィーを行うことにより、エッチング時に、ウエハー上のパターンの変形が生じる部分にエッチングパターンが形成することを防止し、パターン線幅の均一性を向上させるだけでなく、半導体素子の特性及び信頼性が向上する。
【図面の簡単な説明】
【図１】  従来の半導体素子の製造方法で形成した結果物の問題点を示す図面である。
【図２】  従来の半導体素子の製造方法で形成した結果物の問題点を示す図面である。
【図３】  本発明の実施の形態に係るレチクルと、これを用いて露光工程を行ったウエハーの露光パターンを示す図面である。
【図４】  本発明の実施の形態に係るレチクルと、それを用いて露光工程を行ったウエハーの露光パターンを示す図面である。
【図５】  本発明の第１実施例の形態に係る半導体素子の製造方法を説明するために、順次に示す断面図である。
【図６】  本発明の第１実施例の形態に係る半導体素子の製造方法を説明するために、順次に示す断面図である。
【図７】  本発明の第１実施例の形態に係る半導体素子の製造方法を説明するために、順次に示す断面図である。
【図８】  本発明の第１実施例の形態に係る半導体素子の製造方法を説明するために、順次に示す断面図である。
【図９】  本発明の第１実施例の形態に係る半導体素子の製造方法を説明するために、順次に示す断面図である。
【図１０】  本発明の第１実施例の形態に係る半導体素子の製造方法を説明するために、順次に示す断面図である。
【符号の説明】
１００  レチクル、１０３  第１開口部、１０８  第２開口部、３００  ウエハー、３０５  縁領域、３１０  ネガティブフォトレジスト、３２０  ポジティブフォトレジスト。
【図１】
0004267298.tif 000002
【図２】
0004267298.tif 000003
【図３】
0004267298.tif 000004
【図４】
0004267298.tif 000005
【図５】
0004267298.tif 000006
【図６】
0004267298.tif 000007
【図７】
0004267298.tif 000008
【図８】
0004267298.tif 000009
【図９】
0004267298.tif 000010
【図１０】
0004267298.tif 000011